Brevet FR2836912A1 — publié le 20030912

SUBSTRAT TRANSPARENT A REVETEMENT ANTIREFLET AVEC PROPRIETES DE RESISTANCE A L'ABRASION L'invention concerne les substrats transparents, tout particulièrement verriers, qui sont munis d'un revêtement antireflet avec propriétés de résistance à l'abrasion. Elle concerne également leur utilisation en tant que vitrages ou filtres pour écrans de visualisation, par exemple les écrans plasma. Déposé sur un substrat transparent, un revêtement antireflet a pour fonction d'en diminuer sa réflexion lumineuse, donc d'en augmenter sa transmission lumineuse. Un substrat ainsi revêtu voit donc s'accroître son ratio lumière transmise/lumière réfléchie, ce qui améliore la visibilité des objets placés derrière lui. Lorsqu'on cherche à atteindre un effet antireflet maximal, il est alors préférable de munir les deux faces du substrat de ce type de revêtement. On peut alors l'employer dans de nombreuses applications, par exemple pour protéger un tableau éclairé par une lumière placée derrière l'observateur, ou pour constituer ou faire partie d'une vitrine de magasin, afin de mieux distinguer ce qui se trouve dans la vitrine, même lorsque l'éclairage intérieur est faible par rapport à l'éclairage extérieur. Les performances d'un revêtement antireflet peuvent être mesurées ou évaluées suivant différents critères. Viennent en premier, bien sûr, les critères optiques. On peut considérer qu'un bon revêtement antireflet doit pouvoir abaisser la réflexion lumineuse d'un substrat en verre clair standard jusqu'à une valeur donnée, par exemple 2%, voire 1% et moins. Le revêtement par empilement de couches est souvent utilisé pour les vitrages dans le bâtiment et l'automobile. Il s'agit de couches minces interférentielles déposé sur le substrat, en général une alternance de couches à haut et bas indices de réfraction. On connaît d'après la demande de brevet internationale WO 01/37006 un revêtement antireflet par empilement de couches qui répond au critère d'une bonne qualité optique et qui présente en outre l'avantage de garder cette qualité dans une plage élargie d'angles d'incidence oblique par rapport à la vertical, pouvant aller de 50 à 700 d'inclinaison. Ce type de revêtement est en particulier apprécié pour les vitrages du type pare-brise, comptoirs de magasin. On connaît comme autre revêtement antireflet, un film plastique antireflets qui est en revanche utilisé pour les écrans de visualisation de tout type, et par exemple les écrans plasma. Un tel film est généralement associé à une fenêtre transparente qui sert de filtre à l'écran de visualisation. Un écran plasma comporte un gaz plasmagène emprisonné entre deux feuilles de verre, et des luminophores disposés sur la face interne de la feuille arrière de l'écran. En fonctionnement de l'écran, les interactions entre les particules du gaz plasmagène et les luminophores engendrent un rayonnement d'ondes électromagnétiques qui sont situées dans le proche infra-rouge entre 800 et 1000 nm et dont la propagation, principalement au travers de la face avant de l'écran, peut être à l'origine de perturbations très gênantes, notamment pour les équipements situés à proximités et commandés par infra-rouge, par exemple au moyen de télécommandes. Par ailleurs, comme tous les appareils électroniques, les écrans plasma possèdent des systèmes d'adressage (drivers) qui peuvent générer un rayonnement parasite vis-à-vis d'autres dispositifs avec lesquels ils ne doivent pas interférer tels que microordinateurs, téléphones portables... Afin d'annihiler, et pour le moins réduire, la propagation de ces rayonnements, une solution consiste à disposer contre la face avant de l'écran une fenêtre à la fois transparente et métallisée pour assurer un blindage électromagnétique. Ainsi, ce blindage peut comprendre une ou plusieurs couches métalliques, notamment argent, et/ou une ou plusieurs grilles métalliques. Ce blindage peut avantageusement être assuré par un empilement d'au moins deux couches métalliques en argent qui sont, soit directement déposées sur le substrat en verre constituant la fenêtre et en regard de l'écran, soit déposées sur un film adhésif collé sur le substrat en regard de l'écran. Généralement, ce film adhésif a une fonction d'antireflet (vis-à-vis du rayonnement lumineux provenant de l'écran) pour améliorer la luminosité de l'écran par réduction de la réflexion lumineuse. Il joue également un rôle de protection anti-corrosion chimique des couches conductrices en argent. Le substrat de la fenêtre peut être en verre trempé ou en verre non trempé. Sur la face externe du substrat, c'est-à-dire à l'opposé de l'écran et en regard du spectateur, on prévoit également un film adhésif apte à retenir les morceaux de verre en cas de casse et fragmentation du verre trempé et portant en outre une fonction antireflet pour le confort du spectateur. Le film est disposé en dernier sur le substrat car il ne pourrait pas résister aux divers traitements que peut subir le substrat en vue de dépôts d'éléments fonctionnels, tels que l'empilement des couches métalliques. Or, il peut arriver que malgré toutes les précautions prises, la face devant recevoir ce film soit rayée par les diverses manipulations du substrat lors des étapes de traitement ou même par les traitements eux-mêmes, ce qui est préjudiciable à la qualité de surface et à la solidité du substrat lui-même. Le substrat ne pourra alors pas être utilisé et sera mis au rebut. En outre, le film étant mis en place sur la face externe de la fenêtre de protection qui est destinée à être associée à un écran de visualisation, les actions répétées de nettoyage de la fenêtre de protection finissent par endommager ce film antireflet, ce qui engendre une perte des propriétés antireflet et un flou incommodant la vision, le film devant alors être remplacé. Aussi, l'invention a pour but de fournir un substrat, destiné en particulier à des filtres pour écran de visualisation, qui comporte sur une face au moins un élément fonctionnel et sur sa face opposée un revêtement antireflet, en étant assuré que le substrat ne présente pas de défauts du type rayures en sortie de son procédé de fabrication et que le revêtement antireflet soit durable et résistant à l'abrasion. Selon l'invention, le substrat, notamment verrier, comportant sur une face au moins un élément fonctionnel du type élément métalliques, et sur la face opposée un revêtement antireflet, est caractérisé en ce que le substrat comporte un revêtement anti-rayures et résistant à l'abrasion, ledit revêtement étant constitué par le revêtement antireflet fait d'un empilement de couches minces de matériau diélectrique d'indices de réfraction alternativement forts et faibles. L'invention est également relative à substrat transparent, notamment verrier, comportant sur au moins une face un revêtement antireflet, caractérisé en ce que le substrat comporte un revêtement anti-rayures d'une résistance d'au moins 3 H et avec une résistance à l'abrasion telle que le flou du substrat pouvant être engendré reste inférieur à 1, 5%, ledit revêtement étant constitué par le revêtement antireflet fait d'un empilement de couches minces de matériau diélectrique d'indices de réfraction alternativement forts et faibles. Selon une caractéristique, le revêtement antireflet par empilement de couches est déposé sur le substrat avant le dépôt de l'élément fonctionnel. Ainsi, le substrat revêtu en premier de l'empilement de couches antireflet présente effectivement sa fonction antireflet comme désiré, et permet de traiter le substrat pour déposer sur l'une des faces des éléments fonctionnels sans risquer d'abîmer la face opposée car cette dernière est déjà revêtue d'une couche antirayures constituée par l'empilement de couches antireflet. Selon une caractéristique, l'empilement est à base de couches de Si3N4 ou Sn02 et de Si02. Il s'est avéré en effet que ce type de combinaison de couches est particulièrement résistant à l'abrasion et pour des surfaces relativement grandes, c'est-à-dire bien au-delà de 10 cm2. De préférence, l'empilement comporte : 4 une première couche (c1), à haut indice, d'indice à réfraction n1 compris entre 1,8 et 2,2 et d'une épaisseur géométrique e1 comprise entre 5 et 50 nm, 4 une seconde couche (c2), à bas indice, d'indice de réfraction n2 compris entre 1,35 et 1,65 et d'épaisseur géométrique e2 comprise entre 5 et 50 nm, 4 une troisième couche (c3), à haut indice, d'indice de réfraction n3 compris entre 1,8 et 2,2 et d'épaisseur géométrique e3 comprise entre 70 et 120 nm, 4 une quatrième couche (c4), à bas indice, d'indice de réfraction n4 compris entre 1,35 et 1,65 et d'épaisseur géométrique e4 d'au moins 80 nm. Les inventeurs ont ainsi eu l'idée de manière non-évidente d'utiliser l'empilement à couches antireflet en tant que revêtement résistant à l'abrasion pour des substrats de dimensions déjà importantes tels que des vitrages ou filtres d'écran de visualisation qui jusque là utilisaient des films plastiques comme revêtement antireflet et ne présentaient aucune propriétés antirayures. Par conséquent, l'invention a également trait à un vitrage ou filtre, caractérisé en ce qu'il est composé du seul substrat muni sur l'une de ses faces de l'empilement de couche antireflet et sur son autre face de l'élément fonctionnel constitué d'un élément métallique en vue d'un blindage électromagnétique. L'application est notamment destinée à la fabrication de filtres pour écran de visualisation tel qu'écran plasma. L'élément métallique consiste par exemple en au moins une couche métallique conductrice, et plutôt en un empilement de couches minces comportant au moins deux couches en argent. Avantageusement, la couche métallique conductrice est à base d'argent et fait partie d'un empilement de couches présentant la séquence suivante, Si3N4/ZnO/Ag/Ti/Si3N4/ZnO/Ag/Ti/ZnO/SJ3N4. En variante, l'élément fonctionnel peut consister en un réseau de fils métalliques se présentant sous la forme d'une grille, ou encore en une association d'un empilement de couches minces à base d'argent et d'un réseau de fils métalliques se présentant sous la forme d'une grille. L'élément fonctionnel peut être déposé à même le substrat ou sur un film plastique rendu solidaire du substrat, ou bien encore être feuilleté entre deux films plastiques dont l'un est rendu solidaire du substrat tandis que l'autre est rendu solidaire d'un autre substrat. Pour des écrans de visualisation, l'élément fonctionnel est de préférence associée à un revêtement antireflet qui peut être soit un empilement de couches antireflet, soit un film antireflet adhésif. Enfin, on préférera utiliser un substrat en verre non trempé quant à l'application des écrans de visualisation, car le substrat équipé de ou des éléments fonctionnels et de l'empilement de couches antireflet peut ainsi être fabriqué selon de grandes surfaces et facilement découpé aux dimensions de filtres pour écran de visualisation sans risque de casse du substrat tout équipé. D'autres avantages et caractéristiques de l'invention apparaîtront à la lecture de la description qui suit en regard des dessins annexés sur lesquels : - la figure 1 est un dessin schématique en coupe d'un filtre selon l'invention associé à un écran plasma ; - la figure 2 illustre un graphique comparatif de différents revêtements antireflet ; - la figure 3 montre deux images d'un revêtement respectivement, de type film et de type empilement de couches ; - la figure 4 montre une vue en coupe d'une variante de filtre selon l'invention associé à un écran plasma. On précise tout d'abord que les proportions relatives aux différentes grandeurs, notamment épaisseurs, des éléments de l'invention ne sont pas respectées sur les dessins afin que la lecture en soit facilitée. La figure 1 illustre une fenêtre transparente 1 destinée à être assemblée sur la face avant d'un écran plasma E. cette fenêtre constitue un filtre de protection de blindage électromagnétique et de protection antireflet. La fenêtre transparente 1 est constituée d'un unique substrat, telle qu'une feuille de verre 10, sur laquelle est déposée d'une part contre la face interne, en regard de l'écran, un premier élément fonctionnel 20 constitué par un empilement de couches métalliques aux propriétés de blindage électromagnétique et un second élément fonctionnel 21 constitué par un revêtement interne antireflet recouvrant l'empilement de couches 20, et d'autre part contre la face externe, à l'opposé de l'écran et en regard d'un éventuel spectateur, un empilement de couches antireflet 11 qui constitue non seulement un revêtement antireflet mais aussi un revêtement anti-rayures et résistant à l'abrasion. Le substrat 10 est en verre silico-sodo-calcique clair du type Planilux de 3 à 6 mm d'épaisseur, par exemple de 4 mm. Ce produit est commercialisé par la société SAINT-GOBAIN GLASS. L'empilement de couches métalliques 20 est constitué à titre d'exemple par au moins deux couches fonctionnelles conductrices électriquement, du type Ag. Ces couches métalliques sont insérées dans un empilement de couches minces de protection, dont une séquence préférentielle est la suivante : Verre/SbN4/ZnO/AgITi/SbN4/ZnOl AglTi/ZnO/Si3N4. La couche de Ti constitue une couche de protection métallique de l'argent évitant notamment l'oxydation de l'argent. Une couche de Ti02 peut être intercalée entre les couches de Si3N4 et ZnO proches du verre de manière à "laver" la couleur en réflexion du substrat. Toutes les couches de l'empilement sont déposées par une technique connue de pulvérisation cathodique sur la face interne du substrat destinée à être en regard de l'écran. Les couches sont en tout cas directement déposées sur le substrat en verre et non sur un film plastique comme il est parfois réalisé dans l'art antérieur car comme nous le verrons par les résultats de l'exemple 3 plus loin, un film support de ces couches métalliques engendre plus de flou. La première couche métallique en Ag disposée la plus proche du substrat présente une épaisseur e1 sensiblement équivalente à l'épaisseur e2 de la seconde couche métallique en Ag, de façon que le rapport des épaisseurs ei soit e2 compris entre 0,8 et 1,1 et de préférence entre 0,9 et 1. Ainsi, la transmission lumineuse est très convenable, supérieure à 67%. L'épaisseur totale e1+e2 des couches métalliques est comprise entre 27 et 30 nm. Pour obtenir une bonne réflexion du rayonnement infra-rouge vers l'écran, c'est-à-dire que le rayonnement traverse le moins possible le substrat, on choisira de préférence une épaisseur totale des couches métalliques entre 28 et 29,5 nm, la transmission du rayonnement n'atteignant ainsi pas plus de 13% pour une longueur d'onde de 800 nm. Le tableau ci-après donne un exemple des valeurs en épaisseur des différentes couches minces de l'empilement, avec des épaisseurs e1 et e2 égales à 14 nm : Verre Epaisseur (nm) Si3N4 20 Tin 5 ZnO 10 Ag 14 Ti 1, 5 Si3N4 73 ZnO 10 Ag 14 Ti 1, 5 ZnO 10 Si3N4 22, 5 Bien entendu, d'autres variantes d'éléments métalliques pour un blindage électromagnétique sont envisageables, telles que des grilles métalliques ou une association grilles et couches. On peut ainsi se référer à la demande de brevet internationale WO 01/81262. En outre, l'élément fonctionnel 20 de blindage électromagnétique est déposé directement sur le verre mais peut en variante être déposé sur un film plastique adhésif rendu solidaire de la face interne de la fenêtre, ou encore être feuilleté entre deux intercalaires en plastique 1 rendus solidaire par adhésion de deux substrats tels que le substrat 10 et un substrat en verre 10a en regard de l'écran, le substrat 10 étant pourvu du revêtement interne 21 (figure 4). Le revêtement interne 21 antireflet recouvrant l'empilement de couches 20 peut selon un premier mode de réalisation être un film plastique antireflet usuel 21 a ou un empilement de couches 21 b de type l'empilement 11. L'empilement de couches 21 b du type 11 permet par rapport au film, qui peut être fragile, de protéger très convenablement de la corrosion les couches d'argent de l'empilement 20 en raison du recouvrement par de la silice et du nitrure de silicium. Par contre l'avantage d'un film pour l'élément fonctionnel 21, hormis qu'en cas de casse de la fenêtre tous les éclats de verre sont maintenus par celui-ci, est que l'on peut agir sur le contraste de l'écran. Différents types de films qui sont fonction de leur transmission lumineuse existent. Ainsi, on pourra prendre un film de 80 % de transmission lumineuse commercialisé par la société CALSAK ou encore de transmission plus basse pour améliorer le contraste de l'écran tel qu'un film de 70% de transmission lumineuse commercialisé par la société SOUTHWALL (produit référencé ARA2-70). Enfin, l'empilement de couches antireflet 11 selon l'invention est un empilement d'au moins deux couches à base de Si3N4 ou Sn02 et de Si02 qui conviennent particulièrement pour leur propriété de dureté. Ces couches ont toutes été déposées de façon conventionnelle par pulvérisation cathodique assistée par champ magnétique et réactive, en atmosphère oxydante à partir de cible de Si ou de métal pour faire des couches en Si02 ou en oxyde métallique, à partir de cible de Si ou de métal en atmosphère nitrurante pour faire des nitrures, et dans une atmosphère mixte oxydante/nitrurante pour faire les oxynitrures. Les cibles en Si peuvent contenir un autre métal en faible quantité, notamment Zr, AI, notamment afin de les rendre plus conductrices. Un empilement antireflet préféré est le suivant : Verre/Sn02 (ou Si3N4)/SiO2/SnO2 (ou Si3N4)/SiO2 Le tableau ci-dessous résumé l'indice n, et l'épaisseur géométrique e, en nanomètres de chacune des couches, la couche c1 étant celle contre le verre : COUCHE (c1) COUCHE (c2) COUCHE (c3) COUCHE (c4) ni 2, 0 1, 46 2, 0 1, 46 ive, 1 15 nm 1 30 nm 1 70 nm 90 nm Cet exemple a pour but de minimiser au maximum la valeur de RL du verre (du côté spectateur) à incidence 600. Le tableau ci-après résume des résultats en réflexion lumineuse du côté du spectateur et en flou optique du produit écran-filtre selon l'exemple de l'invention (exemple 1) et selon deux exemples de configuration comparatifs (exemples 2 et 3). Pour les exemples comparatifs, les filtres présentent tous deux en tant qu'élément fonctionnel 21 et revêtement antireflet 11 des films antireflet de part et d'autre du substrat, mais l'empilement 20 de couches en Ag est pour l'un déposé directement sur le verre (exemple 2), et pour l'autre sur un film plastique (exemple 3). Exemple 1 : film antireflet adhésif 21 a/empilement de couches Ag/Verre/ empilement de couches 11 ; Exemple 2 : film antireflet adhésif/empilement de couches Ag/Verre/film antireflet adhésif ; Exemple 3 : : film antireflet adhésif/empilement de couches Ag sur film plastique/Verre/film antireflet adhésif. Exemple 1 Exemple 2 Exemple 3 Réflexion lumineuse côté 3,3 5,3 2,7 spectateur (%) Flou optique côté spectateur 0,3 0,6 1,3 L'exemple 1 de l'invention est bien celui à retenir car le revêtement antireflet 11 par empilement de couches a l'avantage de diminuer la réflexion lumineuse sur la face externe de la fenêtre, du côté spectateur, tout en réalisant un produit moins flou en sortie de fabrication. La diminution du flou (lumière diffuse) améliore la qualité de l'image et la qualité de vision du spectateur, le couleurs sont notamment plus vives. Selon l'invention, l'empilement de couches antireflet constitue également un revêtement antirayures et résistant à l'abrasion. Ci-après un tableau comparatif et, en regard de la figure 2, un graphique comparatif, de l'exemple de l'invention (exemple 1) avec l'exemple 2 quant au test de durabilité, ou encore test de vieillissement accéléré, et respectivement au test à l'abrasion. Pour le test de durabilité, il s'agit de mesurer la variation de transmission lumineuse TL et de flou après un séjour pour la fenêtre de 500 heures en chaleur sèche, et de 120 heures en chaleur humide. 500 h à 80 C 90 % HR-60 C-120 h A TL A Flou A TL A Flou . (%) (%) (%) (%) Exemple 1 2 2 3 2 Exemple2 0. 5 0. 4 0. 2 Les deux produits ont un comportement identique au test de vieillissement accéléré. Pour le test à l'abrasion, on mesure la variation de flou après abrasion de manière bien connue par des meules du type Taber Abrasere CS 10 F chargées à 250 grammes sur une fenêtre d'exemple 1 et sur une fenêtre d'exemple 2. Le graphique en figure 2 montre que la fenêtre de l'invention à un comportement à l'abrasion suivant le test taber bien meilleur que la fenêtre de l'état de la technique. Au bout de 500 tours, le revêtement avec empilement de couches n'est pratiquement pas rayé alors que le revêtement par le film plastique est complètement arraché ce qui provoque une perte complète des propriétés antireflet et engendre un flou important. Les microphotographies de la figure 3 avec un grossissement de 80 fois montrent l'aspect des deux produits après test ; la fenêtre avec empilement de couches est bien plus nette. En outre, les mesures faites concernant la résistance à la rayure montre que la résistance avec empilement de couches est bien supérieure à celle avec film. Elle n'est que de 2 à 3 H pour le film alors qu'elle est de plus de 3H pour l'empilement de couches. On rappelle que H est la classification utilisée dans le domaine des revêtements de surface et des substrats organiques ; il s'agit d'un test de rayure par une mine de crayon de dureté 2 ou 3H. La fenêtre associée à un écran plasma a été prise à titre d'exemple mais l'invention s'applique bien entendu à tout type de substrat qui doit éventuellement présenter sur une face au moins un élément fonctionnel et sur sa face opposée un revêtement anti-rayures et résistant à l'abrasion et qui de manière optionnelle présente l'avantage de constituer un antireflet. REVENDICATIONS 1. Substrat transparent, notamment verrier (10), comportant sur une face au moins un élément fonctionnel (20) et sur la face opposée un revêtement antireflet (11), caractérisé en ce que le substrat comporte un revêtement antirayures et résistant à l'abrasion, ledit revêtement étant constitué par le revêtement antireflet (11) fait d'un empilement de couches minces de matériau diélectrique d'indices de réfraction alternativement forts et faibles. 2. Substrat transparent selon la revendication 1, caractérisé en ce que le revêtement anti-rayures et résistant à l'abrasion constitué par le revêtement antireflet (11) présente une résistance d'au moins 3 H et avec une résistance à l'abrasion telle que le flou du substrat pouvant être engendré reste inférieur à 1,5%. 3. Substrat selon la revendication 1, caractérisé en ce que le revêtement antireflet par empilement de couches est déposé sur le substrat avant le dépôt de l'élément fonctionnel. 4. Substrat selon l'une des revendications 1 à 3, caractérisé en ce que l'empilement de couches est à base de Si3N4 ou Sn02, et de Si02. 5. Substrat selon l'une des revendications 1 à 4, caractérisé en ce que l'empilement comporte successivement : '+ une première couche (c1), à haut indice, d'indice à réfraction n1 compris entre 1,8 et 2,2 et d'une épaisseur géométrique e1 comprise entre 5 et 50 nm, '-"une seconde couche (c2), à bas indice, d'indice de réfraction n2 compris entre 1,35 et 1,65 et d'épaisseur géométrique e2 comprise entre 5 et 50 nm, '+ une troisième couche (c3), à haut indice, d'indice de réfraction n3 compris entre 1,8 et 2,2 et d'épaisseur géométrique e3 comprise entre 70 et 120 nm, '-*-une quatrième couche (c4), à bas indice, d'indice de réfraction n4 compris entre 1,35 et 1,65 et d'épaisseur géométrique e4 d'au moins 80 nm. 6. Substrat selon la revendication 5, caractérisé en ce que l'empilement est le suivant : Si3N4/SiO2/Si3N4/SiO2. 7. Substrat selon la revendication 1, caractérisé en ce que l'élément fonctionnel (20) est un élément métallique de blindage électromagnétique. 8. Substrat selon la revendication 7, caractérisé en ce que l'élément fonctionnel (20) consiste en au moins une couche métallique conductrice. 9. Substrat selon la revendication 7, caractérisé en ce que l'élément fonctionnel (20) consiste en un empilement de couches minces comportant au moins deux couches en argent. 10. Substrat selon la revendication 8, caractérisé en ce que l'empilement de couches présente la séquence suivante : 11. Substrat selon la revendication 7, caractérisé en ce que l'élément fonctionnel (20) consiste en un réseau de fils métalliques se présentant sous la forme d'une grille. 12. Substrat selon la revendication 7, caractérisé en ce que l'élément fonctionnel (20) consiste en l'association d'un empilement de couches minces à base d'argent et d'un réseau de fils métalliques se présentant sous la forme d'une grille. 13. Substrat selon la revendication 7, caractérisé en ce que l'élément fonctionnel (20) est déposé à même le substrat (10). 14. Substrat selon la revendication 7, caractérisé en ce que l'élément fonctionnel (20) est déposé sur un film plastique rendu solidaire du substrat (10). 15. Substrat selon la revendication 7, caractérisé en ce que l'élément fonctionnel (20) est feuilleté entre deux films plastiques dont l'un est rendu solidaire du substrat (10) tandis que l'autre est rendu solidaire d'un autre substrat (10a). 16. Substrat selon la revendication 7, caractérisé en ce que l'élément fonctionnel (20) est associé à un second élément fonctionnel (21) fait d'un revêtement antireflet. 17. Substrat selon la revendication 16, caractérisé en ce que le second élément fonctionnel (21) est un empilement de couches antireflet (21 b). 18. Substrat selon la revendication 16, caractérisé en ce que le second élément fonctionnel (21) est un film antireflet adhésif (21 a). 19. Substrat selon l'une quelconque des revendications précédentes, caractérisé en ce que le substrat est en verre non trempé. 20. Application du substrat selon l'une quelconque des revendications précédentes à la fabrication de vitrage ou de filtre pour écran de visualisation. 21. Application selon la revendication 20 pour écran plasma.